(57)【特許請求の範囲】
【請求項１】
基礎基板と、シリコーン樹脂コーティングとを有する工業用織物であって、
前記シリコーン樹脂コーティングは、所望する、織物の空気透過性を保持させつつ当該織物のシート案内性とシート拘束能とを増加させるように、隆起表面又は分離した不連続な位置にのみ接着されていることを特徴とする前記工業用織物。
【請求項２】
前記の隆起部は、当該織物に対して複数のナックル部表面を形成する、複数の横糸で編み込まれた複数の縦糸から形成されることを特徴とする請求項１に記載の織物。
【請求項３】
前記シリコーンは、過酸化物硬化性シリコーン、白金硬化性シリコーン、室温加硫シリコーン、液体シリコーンゴム及び水性シリコーンを有する群から選択されることを特徴とする請求項１に記載の織物。
【請求項４】
当該織物に対する前記のコーティングの接着性を向上させるように、前記のシリコーン樹脂に少なくとも１つの接着剤が導入されていることを特徴とする請求項１に記載の織物。
【請求項５】
成形、プレス、乾燥、通風乾燥、コルゲーター織物又は人工織物であることを特徴とする請求項１に記載の織物。
【請求項６】
前記基礎基板は、織物、スパイラル状の巻き付け物、編物、成型メッシュ、スパイラル状リンク、スパイラル状コイル及びその他の不織織物からなる群から採用されることを特徴とする請求項１に記載の織物。
【請求項７】
抄紙機の乾燥部に使用する乾燥織物であって：
当該織物に対して複数のナックル部表面を形成する、複数の横糸で編み込まれた複数の縦糸；及び
所望する、織物の空気透過性を保持させつつ当該織物のシート案内性とシート拘束能を増加させるように、隆起表面又は分離した不連続な位置にのみ接着されているシリコーン樹脂コーティング；
を有することを特徴とする前記乾燥織物。
【請求項８】
前記シリコーンは、過酸化物硬化性シリコーン、白金硬化性シリコーン、室温加硫シリコーン、液体シリコーンゴム及び水性シリコーンを有する群から選択されることを特徴とする請求項７に記載の乾燥織物。
【請求項９】
所望の、織物の空気透過性を保持しつつ、シリコーン樹脂でコートされていない織物に対して織物の摩擦特性と剥離特性とを向上させるように、織物の隆起部又は分離した不連続な位置上にシリコーン樹脂でコートされたことを特徴とする前記乾燥織物。
【請求項１０】
抄紙機の乾燥部に使用するスパイラルリンク構造の乾燥織物であって、所望の、織物の空気透過性を保持しつつ当該織物のシート拘束性とシート案内能とを増加させるように、当該織物のシート接触表面上の分離した不連続な位置にのみ結合されたシリコーン樹脂コーティングを有することを特徴とする前記乾燥織物。
【請求項１１】
波形紙ボードの製造に使用されるコルゲーター機上を移動するコルゲーターベルトであって、当該ベルトのシート拘束性とシート案内能とを増加させるように、当該ベルトの表面上の分離した不連続な位置にのみ結合されたシリコーン樹脂コーティングを有することを特徴とする前記コルゲーターベルト。
【請求項１２】
基礎基板とシリコーン樹脂コーティングとを有する工業用織物であって、前記のコーティングは、所望の織物の空気透過性を保持しつつ当該織物のシート案内能とシート拘束性とを増加させるように、隆起部又は分離した不連続な位置にのみ結合されていることを特徴とする前記工業用織物。
【請求項１３】
基礎基板とシリコーン樹脂コーティングとを有する工業用織物であって、前記のコーティングは、所望の、織物の空気透過性を保持しつつ当該織物のシート案内能とシート拘束性とを増加させるように、隆起部又は分離した不連続な位置にのみ結合され、
結合されたシリコーン樹脂の密度は、機械を横切る方向において、当該織物を横切って変化していることを特徴とする前記工業用織物。
【請求項１４】
前記シリコーン樹脂は、当該織物の少なくとも１つの端部に適用されることを特徴とする請求項１３に記載の織物。
【請求項１５】
前記シリコーン樹脂は、当該織物の２つの端部に適用されることを特徴とする請求項１３に記載の織物。
【請求項１６】
接着した前記シリコーン樹脂の密度は、当該織物の端部において、当該織物の中央部よりも高いことを特徴とする請求項１３に記載の織物。
【発明の詳細な説明】
【技術分野】
【０００１】
本発明は、抄紙機技術に関する。さらに特に、本発明は、乾燥織物に関するが、抄紙機の形成、プレス及び乾燥部分に使用される種々の織物に適用してもよく、一般的な工業的加工織物及び波形織物に適用してもよい。
【０００２】
本願において参照する工業的加工織物は：紙や板紙などのウェットレイド（ｗｅｔｌａｉｄ）製品や衛生用ティッシュやタオル製品の製造に使用されるもの；空気乾燥工程を経て製造されるティッシュやタオル製品の製造に使用されるもの；波形（ｃｏｒｒｕｇａｔｅｄ）板紙の製造に使用される波形ベルト；ウェットレイド及びドライレイド（ｄｒｙｌａｉｄ）パルプの製造に使用される工学的織物；スラッジフィルターや化学洗浄機などの抄紙機に関連した工程に使用されるもの；ハイドロエンタングリング（ｈｙｄｒｏｅｎｔａｎｇｌｉｎｇ）（ウェット処理）、メルトブローイング（ｍｅｌｔｂｌｏｗｉｎｇ）、スパンボンド（ｓｐｕｎｂｏｎｄｉｎｇ）及びエアレイドニードルパンチングにより製造される不織物の製造に使用されるもの；などが挙げられる。このような工業的加工織物は、不織フェルトに限定されず、エンボス加工品、コンベア、不織物の製造工程に使用される支持織物や、フィルタリング用織物や生地などが挙げられる。
【０００３】
本願で参照する波形織物は、下記に詳細に説明する波形紙ボードを製造するのに用いるコルゲーター（ｃｏｒｒｕｇａｔｏｒ）機上を動くいわゆるコルゲーターベルトである。
【背景技術】
【０００４】
抄紙工程において、セルロース製織物ウェブは、繊維スラリー、つまり、セルロース繊維の水性懸濁液を、抄紙機の形成部における移動形成織物上に堆積させることにより形成される。この形成織物を介して形成織物の表面上のセルロース製織物ウェブに残存する大量の水がスラリーから排出される。
【０００５】
新規に形成されたセルロース織物ウェブは、形成部から、一連のプレスニップを有するプレス部へと進行する。このセルロース織物ウェブは、プレス織物か、多くの場合このようなプレス織物の２つの間で支持されるプレスニップかを通過する。プレスニップにおいて、セルロース織物ウェブは、圧縮力をかけられ、水が絞り出され、セルロース織物ウェブが紙シートとなるように、ウェブにおけるセルロース織物が圧着される。
【０００６】
この紙シートは、最終的に、スチームにより内的に加熱される少なくとも１つの一連の回転可能乾燥ドラム又はシリンダーを有する乾燥部に進行する。新規に形成された紙シートは、上述の一連のドラムのそれぞれの周囲に連続的に配置されたサーペンタインパス（ｓｅｒｐｅｎｔｉｎｅ  ｐａｔｈ）に乾燥織物により指向され、ここで、ドラムの表面に近接して紙シートを保持する。加熱ドラムは、蒸発により紙シートの水分含量を所望のレベルにまで減少させる。
【０００７】
形成、プレス及び乾燥織物は、すべて、抄紙機上でエンドレスループの形態をとり、コンベアの様式における機能を有することを理解すべきである。また、紙製造は、かなりの速度で進行する連続工程であることも理解すべきである。つまり、繊維スラリーは、形成部において、形成織物上に連続的に堆積され、一方、新規で製造される紙シートは、乾燥部から出た後にロール上に連続的に傷つけられる。
【０００８】
現在の織物は、製造される紙のグレート用に導入された抄紙機の要件に合致するように設計された種々広範なスタイルで製造される。一般に、現在の織物は、織物又はその他のタイプの基礎織物を有する。
【０００９】
加えて、プレス部に使用される織物の場合のように、プレス織物は、１つ以上の基礎織物を有し、精細で不織の織物材料のバット（ｂａｔｔ）にニードル化（ｎｅｅｄｌｅ）されたものである。この基礎織物は、モノフィラメント、諸撚モノフィラメント（ｐｌｉｅｄ  ｍｏｎｏｆｉｌａｍｅｎｔ）、マルチフィラメント又は諸撚マルチフィラメントのヤーン（ｙａｒｎ）から編まれていてもよく、且つ、単一層、複数層又はラミネート化されているものであってもよい。このヤーンは、抄紙機生地技術における当業者が上述の目的で使用するポリアミドやポリエステル樹脂などの合成樹脂から典型的に成型される。
【００１０】
織基礎織物自体、多くの異なる形態をとる。例えば、編み込まれたエンドレスの形態、平織りで織継目を有するエンドレスの形態であってもよい。代替的に、織基礎織物は、改変されたエンドレス編み込みとして一般的に知られる工程により、製造されてもよく、基礎織物の幅方向の端部に、機械方向（ＭＤ）のヤーンを用いた継目ループを設けたものであってもよい。この工程において、ＭＤヤーンは、織物の幅方向の端部を往復して連続して編み込まれ、各端部は裏返され、継目ループを形成する。この様式にて製造される基礎織物は、基礎織物は、抄紙機上に導入される際、エンドレスの形態とされ、このため、オンマシーンシーマブル織物（ｏｎ−ｍａｃｈｉｎｅ  ｓｅａｍａｂｌｅ  ｆａｂｒｉｃ）と呼ばれる。このような織物をエンドレスの形態とするため、上述の２つの幅方向の端部を共にあわせ、２つの端部における継目ループを、互いに噛み合わせ、継目ピン又はピントルを、上述の通り噛み合わされた継目ループで形成された通路に通す。
【００１１】
さらに、上述の織基礎織物は、少なくとも１つの基礎織物を互いで形成されるエンドレスループとし且つプレス織物の場合のように互いに結合させるようにこれらの基礎織物を介して人造織物バットを穿刺することによりラミネートされてもよい。１つ以上のこれら織基礎織物は、上述のオンマシーンシーマブル織物であってもよい。これは、現在は、よく知られている、多重基礎支持構造を有するラミネート化されたプレス織物である。
【００１２】
いずれにしても、これら織物は、エンドレスループの形態であり、或いは、このような形態に継ぎ合わせ可能であり、その周囲で測定した特定の長さを有し、且つ、横方向に測定した特定の幅を有する。
【００１３】
ここで、コルゲーター機において、波形紙ボード又は厚紙の製造に使用する工業用織物について述べる。このような工業用織物は、コルゲーターベルトを形成するのに使用される。コルゲーター機において、コルゲーターベルトは、ライナーボード（ｌｉｎｅｒ  ｂｏａｒｄ）及び紙ボードのシートを支持し且つ引き、この紙ボードシートにフルート状又はＣＤ波形を加えるロールを横切らせる。その後、１つ以上のベルトで支持されたこれら少なくとも２つの紙ボードシートは、加熱ボードを通過させ、ここで、ボードの少なくとも２つの層を結合させるのに使用される接着剤が乾燥且つ硬化され、その後、冷却ゾーンへと導入される。コルゲーターベルト、特に面、又はボード又はこれらの側面と波形付けされる紙ボードとの間の摩擦力は、初期的には、抄紙機を介した紙ボードの引っ張りによるものである。
【００１４】
コルゲーターベルトは、頑強で耐久性を有する必要があり、抄紙機上での引張及び高温の条件においても良好な寸法安定性を有する必要がある。また、コルゲーターベルトは、長手方向又は機械方向において、比較的柔軟性を有する必要があり、その一方で、エンドレスの通路の周囲でガイドされ得るように、機械を横切る方向において十分な剛性を有する必要がある。伝統的には、コルゲーターベルトは、波形の紙製品の表面を再度湿潤させる可能性のある濃縮蒸気の吸収を阻止するように水分に十分に不適合である一方で自由に蒸気が通過し得る空隙を有するのが望ましい。
【００１５】
上述したように、コルゲーターベルトは、コルゲーター機に導入する際、エンドレスループの形態をとる。このような形態において、コルゲーターベルトは、エンドレスループの外側に面又はボード側を有し、且つ、エンドレスループの内側にバック側を有す。バック側とコルゲーター機の駆動ロールとの間の待つ力により、コルゲーターが移動する一方、上述の面側と波形のボードのシートとの間の摩擦力により、コルゲーター機を介してシートを引っ張る。
【００１６】
コルゲーターベルトは、一般的に平織りで多重層の織物であって、それぞれは、導入されるコルゲーター機に適切な長さ及び幅で、長さ方向及び幅方向において寸法付けされトリムされるように、編み込まれる。上述の織物の端部には、コルゲーターベルトが、コルゲーター機に導入される際、ピン、ピントル又はケーブルで互いに結合され得るように、継目手段が設けられる。
【００１７】
典型的なコルゲーター機において、加熱領域は、一連のホットプレートを有し、これを横切って、波形のボートのシートがコルゲーターベルトにより引っ張られる。コルゲーターベルトで形成されたエンドレスループ内の複数の加重ローラーは、コルゲーターベルトが選択された圧力下でホットプレートを横切ってシートを引っ張り得るように、ホットプレートに向かってコルゲーターベルトをプレスする。加重ローラーは、シートがホットプレートに対して確実にプレスされること及びベルトがシートを引っ張り得るのにコルゲーターベルトとシートとの間の摩擦力が十分大きくなることを確実とする。
【００１８】
コルゲーター機の新たな世代において、加重ローラーは、エアベアリングに取り替えられてきており、コルゲーターベルトを押しつけるようにホットプレートに向かってコルゲーターベルト及びホットプレートに向かって高速の気流を向ける。波形ボードのシートからベルトを持ち上げさせベルトに相対して運行方向にシートを摺動させて、シードとホットプレートとの間の接触を少なくさせる、つまり、ラミネートされた波形ボード製品における貧弱で不均一な結合性をもたらす、高速の気流がコルゲーターベルトを通過するのを阻止するため、空気ベアリングを有する機械に使用されるコルゲーターベルトの背面は、空気の通過を阻止するように、不透過性でコルゲーターベルトをシールするポリマー樹脂材料の層を有する。これらの事項の詳細は、例えば特許文献１に見出される。
【００１９】
さらに新世代のコルゲーター機において、波形ボードのウェブをホットプレートにプレスするコルゲーターベルトは、継目マーク、端部の破壊、端部の剥離及び端部の歪みなどのベルトに関連した問題を回避するために、用いられなくなっている。代わりに、冷却領域において加熱領域から下流に存在するベルトのペアは、上下方向に波形ボードを挟み、冷却領域から引っ張る。
【００２０】
現在利用可能なコルゲーターベルトは、最新世代のコルゲーター器に導入されると、満足いくように作動しないことが見出されている。現在、コルゲーターベルトは、０．１５〜０．２０の範囲で、波形ボードに相対した摩擦係数のニードル化又は編みこまれた表面を有する。コルゲーターベルトは、冷却領域においてのみ、波形ボードのウェブを旧型のコルゲーター機において特徴付けられるよりも少ない全領域に対して接触させるので、現在のベルトは、コルゲーター機を介してウェブを引っ張るのに十分な摩擦力を発生し得なくなっている。
【００２１】
明確に、最新型のコルゲーター機は、所望の摩擦力を発生し得るように、利用可能なものよりも、波形ボードに相対して、より大きな摩擦力の表面を有するコルゲーターベルトを必要とする。このようなコルゲーターベルトは、例えば、特許文献２に述べられている。
【００２２】
ここで、抄紙機の乾燥部に使用される織物を参照すると、乾燥シリンダーは、上部又は底部の列又は層（ｔｉｅｒ）に典型的に配列される。これらは、厳密な垂直方向の関係よりもむしろ、底部層のシリンダーは、上部層に相対して交互に配列される。乾燥される紙シートは乾燥部を通過するので、上述の二つの層における乾燥シリンダーの周囲を最初に通過させ、その後、他の層における乾燥シリンダーを通過させるなどして、乾燥部を介して、上部層と底部層とを交互に行う。
【００２３】
多くの乾燥部において、乾燥シリンダーの上部層及び下部層は、異なる乾燥織物でそれぞれ覆われる。この種の乾燥部では乾燥される紙シートは、一つの層の乾燥シリンダーと他の層の乾燥シリンダーとの間のスペース又は「ポケット」を横切って支持されないまま通過する。
【００２４】
機の速度が増加するにつれ、乾燥される紙シートは、上述のポケットを通過する際、不規則に振動する傾向にあり、しばしば破断する。その結果、抄紙機全体を停電させる必要が生じ且つ、その後、乾燥部を介して紙シートを再スレッド化（ｒｅｔｈｒｅａｄ）する必要が生じ、製造率及び効率に逆行することとなる。
【００２５】
製造率を向上させると共に紙シートの障害を最小限とするため、従来の乾燥部にて達成されているよりもより高速で乾燥される紙シートを運搬するのに、単一運行の乾燥部が使用される。単一運行の乾燥部において、単一乾燥織物は、上部層及び底部層における乾燥シリンダーの周囲に連続してサーペンタインパスに付随する。このように、実際に支持されていない場合、上部層と下部層との間のポケットを横切って紙シートがガイドされる。
【００２６】
単一運行の乾燥部において、乾燥織物は、上述の２つの層の一つにおける乾燥シリンダーに対して直接乾燥される紙シートを保持するが、他の層における乾燥シリンダーの周囲を運搬する、と理解される。代替的に、単一運行の乾燥部は、乾燥シリンダーの１つの層のみを有していてもよい。このような乾燥部は、シリンダーの各ペア間のポケットにおいて、平滑で、溝を有し、或いは吸引手段が設けられた回転ロール（ｔｕｒｎｉｎｇ  ｒｏｌｌ）を有する。この種の乾燥部は、単一層の乾燥部として知られている。
【００２７】
移動する乾燥織物の背部表面に沿って運搬される空気は、この移動する乾燥織物が乾燥シリンダー又は回転ロールに接近する狭い空間において圧縮ウェッジ（ｃｏｍｐｒｅｓｓｉｏｎ  ｗｅｄｇｅ）を形成する。その結果、圧縮ウェッジにおける空気圧力の増加により、乾燥織物を介して外側に空気が流出する。紙シートが乾燥織物と乾燥シリンダーとの間に存在しない場合、上述の気流は、続いて、乾燥織物の紙が接触する表面からはなれて紙シートに応力を与える。これはいわゆる、「ドロップオフ」と称される現象である。「ドロップオフ」は、端部の破断を生じることにより、製造される紙製品の質を低下させる可能性がある。また、「ドロップオフ」は、シートが破断する場合、機械の効率を低下させる可能性がある。
【００２８】
多くの製紙工場は、単一層の乾燥織物が直接接触する回転ローラーに溝を成型したり、回転ローラーに吸引源を追加することにより、上述の問題を解決している。上述の急場しのぎの方法のいずれも、乾燥織物を通過することなく、圧縮ウェッジに捕捉される以外の空気が排除されるようになる。
【００２９】
これに関連して、織物製造者もまた、「シート拘束法（ｓｈｅｅｔ  ｒｅｓｔｒａｉｎｔ  ｍｅｔｈｏｄ）」など、織物に追加の機能を補完するように、織物にコーティングを適用する手法を使用している。例えば乾燥織物に上述の機能を追加する方法としてコーティングを適用する重要性は、Ｌｕｃｉａｎｏ及びＦａｇｅｒｈｏｌｍにより述べられている（特許文献３（Ａｌｂａｎｙ）参照、タイトル”Ｄｒｙｅｒ  Ｆａｂｒｉｃ  Ｗｉｔｈ  Ｈｙｄｒｏｐｈｉｌｉｃ  Ｐａｐｅｒ  Ｃｏｎｔａｃｔｉｎｇ  Ｓｕｒｆａｃｅ”）。
【００３０】
Ｌｕｃｉａｎｏ及びＦａｇｅｒｈｏｍは、もとの透過性を保持させつつ、シート保持特性を補完するように、織物の親水性表面処理を使用する技術について示す。しかしながら、この織物表面を処理する方法は、シートに拘束性（ｒｅｓｔｒａｉｎｔ）を与える点で功を奏する一方、コーティングに関して親水性及び耐久性を促進させることが望ましい。特許文献４は、シートの拘束方法の重要性を認識しており、織物を完全にカバーし且つ含浸させるようにシリコーンコーティング材料を用いる技術に関して開示しており、これにより、実質的に不透過性を付与する。しかしながら、透過性におけるこの有意な低下は、乾燥織物技術には受け入れられない。シートの拘束性は、特許文献５に述べられており、紙の収縮を防止するため織物の側面に接着剤を適用する技術に関する。その他の関連する先行技術は、特許文献６及び７を含み、特許文献６は、高温及び抗もつれの防御性のため織物の端部にのみシリコーン封子剤を用いる技術を開示する；特許文献７は、織物のナックル部に樹脂を適用する技術に関する。上述の全ての特許文献を本願に参照して取り込む。
【００３１】
しかしながら、上述の特許文献のいずれも、許容可能な空気の透過性を同時に保持させつつシートの拘束性と織物の剥離耐性とを増加させるように、工業用織物、特に乾燥織物のナックル部又はシート接触表面上の異なる不連続な位置にシリコーンを選択的に適用する技術について開示していない。
【特許文献１】米国特許第６，１８６，２０９号明細書
【特許文献２】米国特許第６，２７６，４２０号明細書
【特許文献３】米国特許第５，８２９，４８８号明細書
【特許文献４】国際公開第９７／１４８４６号パンフレット
【特許文献５】米国特許第５，３９７，４３８号明細書
【特許文献６】米国特許第５，７３１，０５９号明細書
【特許文献７】米国特許第５，７８７，６０２号明細書
【特許文献８】米国特許第５，３６０，６５６号明細書
【発明の開示】
【発明が解決しようとする課題】
【００３２】
本発明は、許容可能な空気透過性を同時に保持させつつ、シートの拘束性及びシートの案内特性並びに工業用織物の剥離及び温度耐性を向上させる技術に関する。
【課題を解決するための手段】
【００３３】
上述の向上は、織物のシート接触表面上の隆起部、ナックル部又は分離した不連続な位置にのみ、シリコーン材料をコーティングすることにより達成される。本発明に用いるコーティング方法は、キスロールコーティング（ｋｉｓｓ  ｒｏｌｌ  ｃｏａｔｉｎｇ）、グラビアロールコーティング、輪転グラビア印刷、回転スクリーンコーティング、スクリーン印刷及び／若しくはフレキソ印刷又は上述の目的に適したその他の手段を有してもよい。
【発明を実施するための最良の形態】
【００３４】
最初に、本発明の記載は、乾燥織物について参照するが、抄紙機工業及びその他の工業的応用例における他の織物にも適用性を有することを記する。さらなる適用例には、工業用波形織物が挙げられる。織物の構築物には、織物、スパイラル状の巻き付け物、編物、成型メッシュ、スパイラル状リンク、スパイラル状コイル及びその他の不織織物が挙げられる。これらの織物は、モノフィラメント、諸撚モノフィラメント、マルチフィラメント又は諸撚マルチフィラメントヤーンを有してもよく、単一層、複数層又はラミネートされたものであってもよい。上述のヤーンは、工業用織物技術における当業者に用いられている、ポリアミドやポリエステル樹脂などの合成ポリマー樹脂のいずれか一つから典型的に成型される。
【００３５】
ここで、図面を参照して、本発明の例を詳細に述べる。図１は、例えば、乾燥織物などの、符号１で示した、連続的な工業用織物の一般構成に関する概略図である。織物１は、編み込みにより形成されてもよく、その例を、図２及び図３に示す。図２は、適切な編み込みパターンで縦糸２と横糸４とで編み込んだ側面図を示す。縦糸と横糸とが交差する隆起部又はナックル部８は、支持表面１２及びローラー接触表面１４上に形成される。
【００３６】
本発明によると、シリコーン樹脂を有する支持表面１２は、支持表面１２の紙保持性及び剥離特性を向上させることを見出した。従って、シリコーンコーティングは、支持表面１２に結合され、縦糸２及び横糸４のナックル部８上にクラウン部６（ｃｒｏｗｎ）を形成する。クラウン部６は、縦糸２及び横糸４の径よりも広くならないように典型的に形成され、これにより、織物に係る所望する空気の透過性が変更することがない。しかしながら、上述のシリコーンコーティングは、ナックル部８周囲のより大きな縦糸２及び横糸４の表面領域を覆うように、結合されてもよく、これにより、織物に係る所望する空気の透過性をなお変化させることなく、支持表面１２の紙シートへの接着性を向上させる。
【００３７】
なお、織物は、全幅構造である必要はないが、Ｒｅｘｆｅｌｔによる特許文献８のようなストリップ３４状の織物であってもよく、続いて、図４に示すように、全幅のベルト１６に形成される。なお、特許文献８を参照して本願に取り込む。ストリップ３４は、不織であってもよく、完全に加工された後ロールのセット上に編み込まれてもよい。ベルト材料の上述のロールは、保存されてもよく、且つ、その後、例えば、上述の特許文献に開示の内容を用いて、エンドレスで全幅の構造１６を形成するのに使用されてもよい。
【００３８】
上述の方式に従って調製されたコートされた織物で実行される実用的な実験により良好な結果が得られ、本発明の技術的な効果が確認されたことを認めるべきである。上述のような実験の一つには、例えば、シリコーンでナックル部上にコートされたＡＥＲＯ２０００乾燥織物が挙げられる。コートされていない織物は紙シートを満足のゆくように保持する一方、シリコーンコートされた織物でも、向上されたシートの拘束性を示した。特に、シリコーンコート織物の「湿潤した」紙シートに対する静的摩擦係数及び動的摩擦係数は、通常の０．４乃至０．８であると同定された。他の実験例には、シリコーンコートされたＢＥＬ−ＰＬＡＮＥ（登録商標）織物の「乾燥」紙シートに対する摩耗試験が挙げられる。このシリコーンコートされた織物では、摩耗耐性が向上した。これに関連して、シリコーンは、熱に曝露される織物に適切な温度耐性が非常に高いことを記すべきである。
【００３９】
次に、シリコーンコーティングの製法について述べる。第一に、本発明に使用するシリコーンには、例えば、過酸化物硬化性シリコーン、白金硬化性シリコーン、室温加硫シリコーン（例えば、ＲＴＶ−１又はＲＴＶ−２シリコーン）、液体シリコーンゴム（ＬＳＲ）及び水性シリコーンなどが含まれることを理解すべきである。さらに、上述のシリコーンは、接着剤で充填されてもよく、或いは、充填されていなくてもよいことを理解すべきである。接着剤をシリコーンに導入することにより、シリコーン単独では提供し得ない追加の織物特性を生じさせる。最後に、接着剤を含有させることにより、シリコーン樹脂に粘性を付与することを理解されるべきであり、これにより、織物のナックル部又は織物のシート接触表面上の離れた不連続な一に選択的にコーティングを施し得るようになる。
【００４０】
本発明によると、上述のコーティング法は、キスロールコーティング、グラビアロールコーティング、輪転グラビア印刷、回転スクリーンコーティング、スクリーン印刷又はフレキソ印刷などの公知の技術を有していてもよい。これらのコーティング及び印刷法は、使用する際、エンボス表面、印象表面ステンシル領域又は加工ロール構成などの技術的な成分を有することを理解すべきである。これにより、上述のような、選択的で正確に測定され均一に適用されるコーティングが可能となる。乾燥又は工業用織物上へのコーティングは、コーティング後、ホットオーブン、ホットボックス、ホットロール、ホットガス、ＵＶ光源、冷却ボックス若しくは冷却ガス又はこれらを組み合わせた方法で、硬化され、固体化され及び／又は濃縮されることをさらに理解されるべきである。
【００４１】
上述の事項に関する改変は、当業者に明らかであるが、このように改変された技術は、本発明を添付した特許請求の範囲を超えるものとするものではない。例えば、非常に小さな領域、つまり、複数のナックル部と同程度の領域に、許容可能な織物の透過性を保持させつつ、シリコーンで覆うことも可能である。さらに、例えば、より多くのナックル部、より多くの割合のナックル部又は織物の表面領域をコートすることにより、交差方向において織物を横切るシリコーンの密度を変化させてもよい。この点、織織物の場合に特にナックル部又はその他の隆起部が参照されるが、本発明は、分離した不連続な領域にコーティングを適用することが所望されるその他の織物の構成物にも適用可能である。最後に、シリコーンについて特に参照してきたが、本発明には、当業者に明らかである工業用に使用されるその他の高粘性コーティング又は含浸物を利用してもよい。
【図面の簡単な説明】
【００４２】
【図１】本発明による抄紙機用又は工業用織物の概略図である。
【図２】本発明による織物の断面図である。
【図３】図２に示す織物断面の平面図である。
【図４】本発明の代替実施例に係る斜視図である。
【符号の説明】
【００４３】
１      織物
２      縦糸
４      横糸
６      クラウン部
８      ナックル部
１２    支持表面
１４    ローラー接触表面
１６    ベルト
３４    ストリップ
【図１】
0004511369.tif 000002
【図２】
0004511369.tif 000003
【図３】
0004511369.tif 000004
【図４】
0004511369.tif 000005